(57)【特許請求の範囲】
【請求項１】
エラストマー樹脂と発泡性粒子とを含む成形材料の発泡成形体であるか、又は、エラストマー樹脂と発泡性粒子の発泡物とを含む成形材料の成形体であり、
前記発泡性粒子の体積平均径が、１μｍ以上３５μｍ以下であり、
前記成形材料１００重量％中、前記発泡性粒子の含有量が、０．５重量％以上６重量％以下であり、
前記エラストマー樹脂の比重に対する、栓体の比重の比が、０．６６以上０．９５以下である、栓体。
【請求項２】
栓体が化学発泡剤により形成された気泡を含む、請求項１に記載の栓体。
【請求項３】
前記発泡性粒子が熱膨張性マイクロカプセルである、請求項１又は２に記載の栓体。
【請求項４】
前記エラストマー樹脂が、熱可塑性エラストマー樹脂である、請求項１〜３のいずれか１項に記載の栓体。
【請求項５】
空隙率が、１０％以上４０％以下である、請求項１〜４のいずれか１項に記載の栓体。
【請求項６】
医療用栓体である、請求項１〜５のいずれか１項に記載の栓体。
【請求項７】
試薬が収容されたバイアル用の栓体である、請求項１〜５のいずれか１項に記載の栓体。
【発明の詳細な説明】
【技術分野】
【０００１】
本発明は、エラストマー樹脂を含む栓体に関する。
【背景技術】
【０００２】
採血管及び輸液バックなどのように、栓体に針を刺し通し、刺し通された針を介して、内部に液を注入したり、外部に液を取り出したりする容器が広く用いられている。【０００３】
従来、下記の特許文献１，２に示されるように、針を刺し通して用いられる栓体として、熱可塑性エラストマー樹脂等により成形された栓体が広く用いられている。
【先行技術文献】
【特許文献】
【０００４】
【特許文献１】特開２００１−１３０６１４号公報
【特許文献２】特開２００８−１７４３０７号公報
【発明の概要】
【発明が解決しようとする課題】
【０００５】
特許文献１，２に記載のような従来の栓体では、該栓体に針を刺し通すときの刺通抵抗が高くなったり、刺し通した針を抜き取るときの引抜き抵抗が高くなったりすることがある。刺通抵抗又は引抜き抵抗が高いと作業者の負担が増えたり、作業効率が低下したりする。【０００６】
本発明の目的は、刺通抵抗及び引抜き抵抗を小さくすることができる栓体を提供することである。
【課題を解決するための手段】
【０００７】
本発明の広い局面によれば、エラストマー樹脂と、発泡性粒子の発泡物とを含む、栓体が提供される。【０００８】
本発明に係る栓体のある特定の局面では、前記栓体は、化学発泡剤により形成された気泡をさらに含む。【０００９】
本発明に係る栓体の他の特定の局面では、前記発泡性粒子が熱膨張性マイクロカプセルである。【００１０】
本発明に係る栓体のさらに他の特定の局面では、前記発泡性粒子の体積平均径が、３５μｍ以下である。【００１１】
本発明に係る栓体のさらに他の特定の局面では、前記エラストマー樹脂が、熱可塑性エラストマー樹脂である。【００１２】
本発明に係る栓体のさらに他の特定の局面では、前記エラストマー樹脂の比重に対する、栓体の比重の比が、０．５以上０．９５以下である。【００１３】
本発明に係る栓体のさらに他の特定の局面では、空隙率が、１０％以上４０％以下である。【００１４】
本発明に係る栓体は、医療用栓体であることが好ましい。【００１５】
本発明に係る栓体は、試薬が収容されたバイアル用の栓体であることが好ましい。
【発明の効果】
【００１６】
本発明に係る栓体は、エラストマー樹脂と、発泡性粒子の発泡物とを含むので、刺通抵抗及び引抜き抵抗を小さくすることができる。
【発明を実施するための形態】
【００１７】
以下、本発明を詳細に説明する。
【００１８】
本発明に係る栓体は、エラストマー樹脂と、発泡性粒子の発泡物とを含む。本発明に係る栓体は、発泡性粒子により形成された気泡を含む。本発明に係る栓体は、内部に複数の気泡を有する。本発明に係る栓体は、発泡成形体である。
【００１９】
本発明に係る栓体では、上記の構成が備えられているので、刺通抵抗及び引抜き抵抗を小さくすることができる。そのため、刺通時及び引抜時の作業者の負担を軽減することができ、作業効率を高めることができる。また、本発明に係る栓体では、上記の構成が備えられているので、ガスバリア性を高く維持することができる。そのため、該栓体を備える容器に収容された内容物の劣化を抑えることができる。さらに、本発明に係る栓体では、エラストマー樹脂の使用量を少なくすることができるので、製造コストを抑えることもできる。
【００２０】
本発明に係る栓体は、エラストマー樹脂と発泡性粒子とを含む成形材料を発泡成形するか、又は、エラストマー樹脂と発泡性粒子の発泡物（発泡粒子）とを含む成形材料を成形することにより得ることができる。本発明に係る栓体は、エラストマー樹脂と発泡性粒子とを含む成形材料の発泡成形体であることが好ましい。
【００２１】
以下、本発明に係る栓体に含まれる成分、及び上記成形材料に含まれる成分の詳細などを説明する。
【００２２】
（エラストマー樹脂）
上記栓体及び上記成形材料は、エラストマー樹脂を含む。したがって、上記栓体は、ゴム栓である。上記エラストマー樹脂は、１種のみが用いられてもよく、２種以上が併用されてもよい。
【００２３】
上記エラストマー樹脂としては、熱硬化性エラストマー樹脂、及び熱可塑性エラストマー樹脂等が挙げられる。
【００２４】
上記熱硬化性エラストマー樹脂としては、特に限定されず、例えば、イソプレンゴム、ブチルゴム、ブタジエンゴム、スチレン−ブタジエン共重合ゴム、天然ゴム、イソブチレン・イソプレンゴム、ネオプレンゴム、及びシリコンゴム等が挙げられる。
【００２５】
上記熱可塑性エラストマー樹脂としては、特に限定されず、例えば、オレフィン系エラストマー樹脂、スチレン系エラストマー樹脂、エステル系エラストマー樹脂、アミド系エラストマー樹脂、及びウレタン系エラストマー樹脂等が挙げられる。
【００２６】
良好に発泡した栓体を得る観点からは、上記エラストマー樹脂は、上記熱可塑性エラストマー樹脂であることが好ましい。
【００２７】
上記成形材料１００重量％中、上記エラストマー樹脂の含有量は、好ましくは８５重量％以上、より好ましくは９０重量％以上、好ましくは９９重量％以下、より好ましくは９８重量％以下である。上記エラストマー樹脂の含有量が上記下限以上及び上記上限以下であると、刺通抵抗及び引抜き抵抗をより一層小さくすることができ、また、良好に発泡した栓体を得ることができる。
【００２８】
（発泡性粒子）
上記発泡性粒子は、発泡可能な粒子である。上記発泡性粒子を発泡させることにより、発泡性粒子の発泡物である発泡粒子を得ることができる。栓体の成形時の熱を利用して発泡性粒子を発泡させて栓体を成形してもよく、予め別工程で発泡させた発泡性粒子の発泡物（発泡粒子）を混ぜて栓体を成形してもよい。上記発泡性粒子を用いることにより、上記栓体中に発泡構造を形成することができる。上記発泡性粒子は、１種のみが用いられてもよく、２種以上が併用されてもよい。
【００２９】
適度な発泡構造を形成し、その結果、刺通抵抗及び引抜き抵抗を効果的に小さくする観点から、上記発泡性粒子は熱膨張性マイクロカプセルであることが好ましい。したがって、上記気泡は熱膨張性マイクロカプセルの熱膨張発泡物により形成されていることが好ましい。
【００３０】
上記熱膨張性マイクロカプセルとは、加熱により膨張する物質である。上記熱膨張性マイクロカプセルを熱膨張させ、発泡させることにより、上記熱膨張性マイクロカプセルの熱膨張発泡物が形成される。
【００３１】
上記熱膨張性マイクロカプセルは、外殻と、外殻に内包された膨張剤とを有することが好ましい。
【００３２】
加熱により熱膨張性マイクロカプセルを良好に膨張させる観点からは、上記外殻は、ポリマーであることが好ましく、熱可塑性ポリマーであることがより好ましい。上記ポリマーは、モノマーの単独重合体であってもよく、共重合体であってもよい。
【００３３】
上記モノマーとしては、特に限定されないが、例えば、ニトリル系モノマー、（メタ）アクリレート系モノマー、塩化ビニルモノマー、及び塩化ビニリデンモノマー等が挙げられる。上記ニトリル系モノマーとしては、アクリロニトリル、メタアクリロニトリル、α−クロロアクリロニトリル、α−エトキシアクリロニトリル、及びフマルニトリル等が挙げられる。上記モノマーは、１種のみが用いられてもよく、２種以上が併用されてもよい。
【００３４】
加熱により熱膨張性マイクロカプセルをより一層良好に膨張させる観点からは、上記モノマーは、上記ニトリル系モノマーであること好ましく、アクリロニトリル、又はメタアクリロニトリルであることがより好ましい。
【００３５】
上記熱膨張性マイクロカプセルの過度の膨張を抑制する観点から、上記熱膨張性マイクロカプセルは、ある程度の耐熱性を有することが好ましい。上記熱膨張性マイクロカプセルの耐熱性を高める観点からは、上記熱膨張性マイクロカプセルの外殻は、アクリロニトリル重合体、ニトリル化合物の重合体、カルボン酸化合物の重合体、アミド化合物の重合体、又は側鎖に環状骨格を有する化合物の重合体であることが好ましい。上記ニトリル化合物の重合体及び上記カルボン酸化合物の重合体は、ニトリル化合物とカルボン酸化合物との共重合体であることが好ましい。また、栓体をより一層軽量にし、栓体の強度をより一層高める観点からは、上記熱膨張性マイクロカプセルの外殻は、アクリロニトリル重合体であることがより好ましい。
【００３６】
加熱により上記熱膨張性マイクロカプセルをより一層良好に膨張させる観点からは、上記膨張剤は、揮発性膨張剤であることが好ましく、低沸点有機化合物であることがより好ましい。上記膨張剤は、１種のみが用いられてもよく、２種以上が併用されてもよい。
【００３７】
上記膨張剤としては、炭化水素、クロロフルオロカーボン及びテトラアルキルシラン、並びに熱分解性化合物等が挙げられる。上記熱分解性化合物とは、加熱により熱分解してガス状になる化合物である。
【００３８】
上記炭化水素としては、プロパン、プロピレン、ｎ−ブタン、イソブタン、ブテン、イソブテン、ｎ−ペンタン、イソペンタン、ネオペンタン、へキサン、ヘプタン、オクタン、及びイソオクタン等が挙げられる。上記クロロフルオロカーボンとしては、ＣＣｌ３Ｆ、ＣＣｌ２Ｆ２、ＣＣｌＦ３、及びＣＣｌＦ２−ＣＣｌＦ２等が挙げられる。上記テトラアルキルシランとしては、クロロフルオロカーボン、テトラメチルシラン、トリメチルエチルシラン、トリメチルイソプロピルシラン、及びトリメチル−ｎ−プロピルシラン等が挙げられる。
【００３９】
熱膨張性を良好にする観点からは、上記熱膨張性マイクロカプセル１００重量％中、上記膨張剤の含有量は、好ましくは１重量％以上、より好ましくは１０重量％以上、好ましくは９９重量％以下、より好ましくは５０重量％以下、更に好ましくは２５重量％以下である。上記膨張剤の含有量が上記下限以上であると、外殻の厚みによる膨張性能の低下が効果的に抑えられる。上記膨張剤の含有量が上記上限以下であると、外殻の強度が高くなり、外殻の破裂及び収縮等の膨張不良が発生し難くなる。
【００４０】
上記発泡性粒子の体積平均径は、好ましくは１μｍ以上、より好ましくは５μｍ以上、更に好ましくは１０μｍ以上、特に好ましくは１５μｍ以上、好ましくは１００μｍ以下、より好ましくは５０μｍ以下、より一層好ましくは４０μｍ以下、更に好ましくは３５μｍ以下、特に好ましくは３０μｍ以下である。上記体積平均径が上記下限以上であると、発泡が促進されて適度な大きさの気泡が形成されて、得られる栓体の刺通抵抗及び引抜き抵抗をより一層小さくすることができる。上記体積平均径が上記上限以下であると、気泡径の小さい栓体を得ることができ、栓体の強度を良好にすることができ、また、栓体の刺通抵抗及び引抜き抵抗のばらつきを小さくすることができる。さらに、上記体積平均径が上記上限以下であると、ガスバリア性を高く維持することができる。
【００４１】
上記発泡性粒子の体積平均径は、体積基準で測定される平均径であり、５０％となるメディアン径（Ｄ５０）の値である。上記体積平均径は、レーザ回折・散乱法等により測定可能である。
【００４２】
上記発泡性粒子の最大発泡温度は、好ましくは１６５℃以上、より好ましくは１７０℃以上、更に好ましくは１７５℃以上、特に好ましくは１８０℃以上、好ましくは２００℃以下、より好ましくは１９０℃以下である。上記最大発泡温度が上記下限以上及び上記上限以下であると、発泡性を良好にすることができ、得られる栓体の比重を小さくすることができる。
【００４３】
なお、最大発泡温度とは、発泡性粒子を常温から加熱しながらその径を測定したときに、発泡性粒子の径が最大となるとき（最大変位量）の温度を意味する。
【００４４】
上記発泡性粒子として市販品を用いてもよい。上記発泡性粒子の市販品としては、積水化学社製アドバンセルシリーズ（膨張前の体積平均径１５μｍ〜４０μｍ：アドバンセルＥＭ３０６、アドバンセルＥＭ３０７、アドバンセルＥＭ４０３、アドバンセルＥＭ４０６及びアドバンセルＥＭＨ２０４等）、ＫＵＲＥＨＡ社製クレハマイクロスフェアーシリーズ（膨張前の体積平均径１０μｍ〜５０μｍ：Ｍ３３０、Ｍ４３０、Ｈ７５０、Ｈ８５０及びＨ１１１０等）、松本油脂製薬社製マツモトマイクロスフェアー（登録商標）シリーズ（膨張前の体積平均径５μｍ〜５０μｍ：マツモトマイクロスフェアーＦ及びマツモトマイクロスフェアーＦＮ等）、日本フィライト社製Ｅｘｐａｎｃｅｌ（登録商標）シリーズ（膨張前の体積平均径約１０μｍ〜１７μｍ）等が挙げられる。
【００４５】
上記成形材料において、上記エラストマー樹脂１００重量部に対する上記発泡性粒子の含有量は、好ましくは０．５重量部以上、より好ましくは１重量部以上、更に好ましくは２重量部以上、特に好ましくは３重量部以上、好ましくは１０重量部以下、より好ましくは８重量部以下、更に好ましくは６重量部以下、特に好ましくは４重量部以下である。上記発泡性粒子の含有量が上記下限以上及び上記上限以下であると、良好に発泡した栓体を得ることができ、その結果、刺通抵抗及び引抜き抵抗をより一層小さくすることができる。
【００４６】
上記成形材料１００重量％中、上記発泡性粒子の含有量は、好ましくは０．５重量％以上、より好ましくは１重量％以上、更に好ましくは２重量％以上、好ましくは１０重量％以下、より好ましくは８重量％以下、更に好ましくは６重量％以下である。上記発泡性粒子の含有量が上記下限以上及び上記上限以下であると、良好に発泡した栓体を得ることができ、その結果、刺通抵抗及び引抜き抵抗をより一層小さくすることができる。
【００４７】
（化学発泡剤）
上記成形材料は、化学発泡剤を含んでいてもよい。上記成形材料が化学発泡剤を含むことにより、上記栓体中に発泡構造を形成させることができる。したがって、上記栓体は、化学発泡剤により形成された気泡を含んでいてもよい。上記栓体は、化学発泡剤により形成された気泡をさらに含むことが好ましい。上記化学発泡剤は、１種のみが用いられてもよく、２種以上が併用されてもよい。
【００４８】
なお、発泡性粒子を含まずかつ化学発泡剤を含む成形材料を発泡成形することにより得られる栓体であっても、刺通抵抗及び引抜き抵抗をある程度小さくすることができる。しかしながら、この栓体では、針を刺す位置によって、刺通抵抗及び引抜き抵抗にばらつきが生じやすい。このため、針を刺す位置によっては、刺通抵抗及び引抜き抵抗が大きくなることがある。また、この栓体では、ガスバリア性が低くなることがある。これに対して、本発明では、成形材料が化学発泡剤を含む場合であっても、刺通抵抗及び引抜き抵抗を小さくすることができ、かつそれらのばらつきを小さくすることができ、さらに、ガスバリア性を高めることができる。
【００４９】
上記化学発泡剤としては、特に限定されず、従来公知の化学発泡剤を用いることができる。上記化学発泡剤は、２５℃で粉末状である化学発泡剤であることが好ましい。
【００５０】
上記化学発泡剤としては、熱分解型化学発泡剤、及び反応型化学発泡剤が挙げられる。上記熱分解型化学発泡剤としては、有機系熱分解型発泡剤、及び無機系熱分解型発泡剤が挙げられる。上記反応型化学発泡剤としては、有機系反応型化学発泡剤、及び無機系反応型化学発泡剤が挙げられる。
【００５１】
上記有機系熱分解型発泡剤としては、アゾジカルボンアミド（ＡＤＣＡ）、Ｎ，Ｎ’−ジニトロソペンタメチレンテトラミン（ＤＰＴ）、及び４，４’−オキシビスベンゼンスルホニルヒドラジド（ＯＢＳＨ）等が挙げられる。
【００５２】
上記無機系熱分解型発泡剤としては、炭酸水素塩、炭酸塩、及び炭酸水素塩と有機酸塩との混合物等が挙げられる。
【００５３】
良好に発泡した栓体を得る観点からは、上記化学発泡剤は、上記熱分解型化学発泡剤であることが好ましい。
【００５４】
上記成形材料が上記化学発泡剤を含む場合に、上記成形材料において、上記化学発泡剤の含有量に対する、上記発泡性粒子の含有量の重量比（発泡性粒子の含有量／化学発泡剤の含有量）は、好ましくは０．２以上、より好ましくは２以上、好ましくは３０以下、より好ましくは５以下である。上記重量比（発泡性粒子の含有量／化学発泡剤の含有量）が上記下限以上及び上記上限以下であると、良好に発泡した栓体を得ることができ、その結果、刺通抵抗及び引抜き抵抗をより一層小さくすることができる。
【００５５】
上記成形材料が上記化学発泡剤を含む場合に、上記成形材料１００重量％中、上記化学発泡剤の含有量は、好ましくは０．１重量％以上、より好ましくは０．５重量％以上、好ましくは２．５重量％以下、より好ましくは１．０重量％以下である。上記化学発泡剤の含有量が上記下限以上及び上記上限以下であると、良好に発泡した栓体を得ることができ、その結果、刺通抵抗及び引抜き抵抗をより一層小さくすることができる。
【００５６】
上記成形材料が上記化学発泡剤を含む場合に、上記エラストマー樹脂１００重量部に対する上記発泡性粒子と上記化学発泡剤との合計の含有量は、好ましくは０．５重量部以上、より好ましくは１重量部以上、更に好ましくは２重量部以上、特に好ましくは３重量部以上、好ましくは１０重量部以下、より好ましくは８重量部以下、更に好ましくは６重量部以下、特に好ましくは４重量部以下である。上記合計の含有量が上記下限以上及び上記上限以下であると、良好に発泡した栓体を得ることができ、その結果、刺通抵抗及び引抜き抵抗をより一層小さくすることができる。
【００５７】
（他の成分）
上記栓体及び上記成形材料は、必要に応じて、例えば、着色剤、及び無機物等の各種添加剤を含んでいてもよい。上記無機物としては、シリカ等が挙げられる。上記添加剤は、１種のみが用いられてもよく、２種以上が併用されてもよい。
【００５８】
（栓体の他の詳細及び栓体を備える容器）
上記エラストマー樹脂の比重に対する、上記栓体の比重の比（栓体の比重／エラストマー樹脂の比重）は、好ましくは０．５以上、より好ましくは０．６以上、より一層好ましくは０．６５以上、更に好ましくは０．６６以上、特に好ましくは０．６９以上である。上記エラストマー樹脂の比重に対する、上記栓体の比重の比（栓体の比重／エラストマー樹脂の比重）は、好ましくは０．９５以下、より好ましくは０．９以下、更に好ましくは０．８５以下、特に好ましくは０．８以下である。上記比（栓体の比重／エラストマー樹脂の比重）が上記下限以上及び上記上限以下であると、軽量化と強度との双方を良好にすることができ、また、刺通抵抗及び引抜き抵抗をより一層小さくすることができ、さらに、ガスバリア性を高く維持することができる。
【００５９】
上記栓体の空隙率は、好ましくは１０％以上、より好ましくは２０％以上、好ましくは４０％以下、より好ましくは３５％以下、更に好ましくは３０％以下である。上記空隙率が上記下限以上であると、刺通抵抗及び引抜き抵抗をより一層小さくすることができる。上記空隙率が上記上限以下であると、ガスバリア性を高く維持することができる。
【００６０】
上記栓体の空隙率は、走査型電子顕微鏡を用いて観察した栓体の断面積１００％に対して空隙が占める面積の割合である。
【００６１】
上記栓体における気泡径の平均値は、好ましくは７０μｍ以上、より好ましくは８０μｍ以上、好ましくは１５０μｍ以下、より好ましくは１２０μｍ以下である。上記気泡径の平均値が上記下限以上及び上記上限以下であると、軽量化と強度との双方を良好にすることができ、また、刺通抵抗及び引抜き抵抗をより一層小さくすることができ、さらに、ガスバリア性を高く維持することができる。
【００６２】
上記栓体における気泡径の変動係数（ＣＶ値）は、好ましくは４０％以下、より好ましくは３０％以下である。上記気泡径の変動係数が上記上限以下であると、刺通抵抗及び引抜き抵抗をより一層小さくすることができる。なお、一般に、水及び二酸化炭素等の物理発泡剤を用いる場合には、気泡径の変動係数を小さくすることは困難である。
【００６３】
上記変動係数（ＣＶ値）は、以下のようにして測定できる。
【００６４】
ＣＶ値（％）＝（ρ／Ｘ）×１００
ρ：気泡径の標準偏差
Ｘ：気泡径の平均値
【００６５】
上記気泡径の平均値及び変動係数は、走査型電子顕微鏡を用いて、少なくとも２０個の気泡径を測定することで求めることができる。上記気泡径は、円相当径での粒子径として求められる。
【００６６】
上記栓体の製造方法は特に限定されない。上記栓体の製造方法としては、例えば、以下の（１）及び（２）の方法等が挙げられる。（１）上記エラストマー樹脂と、上記発泡性粒子（熱膨張性マイクロカプセル）と、必要に応じて配合される化学発泡剤等とを含む成形材料を、該熱膨張性マイクロカプセルの発泡開始温度以上の温度で成形する方法。（２）上記発泡性粒子（熱膨張性マイクロカプセル）を発泡させて発泡粒子を得て、上記エラストマー樹脂と、上記発泡粒子と、必要に応じて配合される化学発泡剤等とを含む成形材料を混錬した後、金型に注入して成形する方法。上記栓体の製造方法は、超臨界発泡法であってもよい。上記栓体の製造方法は、上記（１）の方法が好ましい。
【００６７】
上記栓体の形状は特に限定されない。上記栓体の形状は目的とする容器に応じて適宜変更可能である。
【００６８】
上記栓体は、容器本体の開口部に装着される。容器は、上記容器本体と、該容器本体の開口部に装着された栓体とを備える。上記容器本体としては、管、軟包装袋、及びバイアル瓶等が挙げられる。上記容器本体の内部には、例えば、血清または血漿分離用組成物、薬液、及び試薬等の内容物が収容される。
【００６９】
上記栓体は、容器本体に収容された内容物を取り出したり、容器本体内に液を注入したりするために、針が刺し通される栓体であることが好ましい。ただし、上記栓体は、針が刺し通されない栓体であってもよい。
【００７０】
上記栓体は、医療用栓体であることが好ましい。医療用栓体としては、例えば、採血管用の栓体、輸液バック用の栓体、凍結乾燥製剤用のバイアルの栓体及び注射液用バイアルの栓体等が挙げられる。
【００７１】
また、上記栓体は、試薬が収容されたバイアル用の栓体であることも好ましい。該試薬は、例えば、液状試薬、凍結試薬又は凍結乾燥試薬である。該液状試薬をバイアルから取り出したり、該凍結乾燥試薬をバイアル内で溶解したりするために、上記栓体に針が刺し通される。
【００７２】
上記容器は、採血管本体と、該採血管本体の開口部に装着された上述した栓体（医療用栓体）と、該採血管本体の内部に収容された血清または血漿分離用組成物とを備える採血管であることが好ましい。
【００７３】
上記容器は、軟包装袋等の輸液バック本体と、該輸液バック本体の開口部に装着された上述した栓体（医療用栓体）と、該輸液バック本体の内部に収容された薬液とを備える輸液バックであることが好ましい。
【００７４】
上記容器は、バイアル瓶と、該バイアル瓶の開口部に装着された上述した栓体（医療用栓体）と、該バイアル瓶の内部に収容された凍結乾燥製剤又は注射液とを備える薬剤バイアルであることが好ましい。
【００７５】
上記容器は、バイアル瓶と、該バイアル瓶の開口部に装着された上述した栓体と、該バイアル瓶の内部に収容された試薬とを備える試薬バイアルであることが好ましい。
【００７６】
以下、実施例を挙げて本発明をさらに詳しく説明する。本発明は以下の実施例のみに限定されない。
【００７７】
以下の材料を用意した。
【００７８】
（エラストマー樹脂）
熱可塑性エラストマー樹脂（カネカ社製「０７３Ｔ」、比重０．９５４）
【００７９】
（発泡性粒子）
熱膨張性マイクロカプセル１（積水化学工業社製「アドバンセルＥＭ３０６」、体積平均径（膨張前）：２５μｍ、発泡開始温度：１４０℃、最大発泡温度：１７８℃）
熱膨張性マイクロカプセル２（積水化学工業社製「アドバンセルＥＭ４０６」、体積平均径（膨張前）：２９μｍ、発泡開始温度：１４５℃、最大発泡温度：１８５℃）
熱膨張性マイクロカプセル３（積水化学工業社製「アドバンセルＥＭ３０７」、体積平均径（膨張前）：４０μｍ、発泡開始温度：１２２℃、最大発泡温度：１７２℃）
熱膨張性マイクロカプセル４（積水化学工業社製「アドバンセルＥＭＨ２０４」体積平均径（膨張前）：４０μｍ、発泡開始温度：１２０℃、最大発泡温度：１６８℃）
【００８０】
（化学発泡剤）
アゾジカルボンアミド（ＡＤＣＡ）（大塚化学社製「ユニフォームＡＺ」）
【００８１】
（実施例１）
９７重量部のエラストマー樹脂をオープンロール（クリアランス：０．３ｍｍ及びロール温度１１０℃〜１２０℃）で３分間混錬した後、３重量部の熱膨張性マイクロカプセル１を添加して２分間混錬して、成形材料を得た。得られた成形材料をシート状に成形し、第１の成形体を得た。第１の成形体６０重量部を金型（縦１５０ｍｍ×横９０ｍｍ×厚さ６ｍｍ）に導入し、プレス機を用いて温度１８５℃、予熱３分、加圧２分、２００ｋｇ／ｃｍ２の条件でプレスした後、さらに温度２５℃で３分間プレスし、シート状の第２の成形体（評価サンプル）を得た。
【００８２】
（実施例２〜４、参考例５〜８及び比較例１）
成形材料の配合組成を表１，２のように変更したこと以外は実施例１と同様にして、第２の成形体（評価サンプル）を得た。
【００８３】
（評価）
（１）比重
得られた評価サンプルの比重をＪＩＳ  Ｋ−７１１２のＡ法（水中置換法）に準拠して測定した。
【００８４】
（２）空隙率
走査型電子顕微鏡（日本電子データム社製「ＪＳＭ−６５１０Ａ」）を用いて得られた評価サンプルの断面を観察し（測定視野３０００μｍ×２０００μｍ）、断面積１００％に対して空隙が占める面積の割合を求めた。
【００８５】
（３）刺通抵抗及び引抜き抵抗
得られた評価サンプル（縦１５０ｍｍ×横９０ｍｍ×厚さ約６ｍｍ）の第１の面（縦１５０ｍｍ×横９０ｍｍ）を構成する４辺の内、縦方向を構成する辺の１つを第１の辺とし、横方向を構成する辺の１つを第２の辺とし、以下の５つの箇所を選択した。
【００８６】
第１の箇所：第１の辺から３５ｍｍ内側の位置かつ第２の辺から２５ｍｍ内側の位置。
【００８７】
第２の箇所：第１の辺から７０ｍｍ内側の位置かつ第２の辺から５０ｍｍ内側の位置。
【００８８】
第３の箇所：第１の辺から３５ｍｍ内側の位置かつ第２の辺から７５ｍｍ内側の位置。
【００８９】
第４の箇所：第１の辺から７０ｍｍ内側の位置かつ第２の辺から９０ｍｍ内側の位置。
【００９０】
第５の箇所：第１の辺から３５ｍｍ内側の位置かつ第２の辺から１１５ｍｍ内側の位置。
【００９１】
これら５つの箇所のそれぞれにおいて、引張試験装置（安田精機製作所社製）を用いて、第１の面から針（テルモ社製「採血針Ｓ」、２１Ｇ×１１／２）を刺通速度２００ｍｍ／分の条件で刺通したときの刺通抵抗と、引抜速度２００ｍｍ／分の条件で引き抜いたときの引抜き抵抗とを測定した。これら５つの箇所の刺通抵抗及び引抜き抵抗の平均値と標準偏差とを求めた。
【００９２】
（４）ガス透過性
得られた評価サンプルを、縦６０ｍｍ×横６０ｍｍ×厚さ０．５ｍｍに切り出し、試験片とした。試験ガスとして酸素を用いて、ガス透過性をＪＩＳ  Ｋ７１２６の差圧法に準拠して測定し、酸素透過係数を算出した。なお、試験温度は２３±１℃とした。
【００９３】
構成及び結果を表１，２に示す。
【００９４】
【表１】
0006904629.tif 000002
【００９５】
【表２】
0006904629.tif 000003
【００９６】
実施例１〜４、参考例５〜８及び比較例１では、シート状の成形体に対して評価を実施した。実施例１〜４、参考例５〜８及び比較例１と同じ配合組成の成形材料を用いて栓体を作製した場合でも、実施例１〜４、参考例５〜８及び比較例１と同様の結果が得られる。
【要約】
刺通抵抗及び引抜き抵抗を小さくすることができる栓体を提供する。
本発明に係る栓体は、エラストマー樹脂と、発泡性粒子の発泡物とを含む。